(57)【要約】【課題】窒化ガリウムを常圧で製造できるようにする。【解決手段】ガリウム酸化物とカルシウムシアナミドを加熱することにより窒化ガリウムを製造する。【選択図】図１
2015051905.tif 000002
【特許請求の範囲】
【請求項１】
ガリウム酸化物と、カルシウムシアナミドとを加熱することを特徴とする窒化ガリウムの製造方法。
【請求項２】
雰囲気ガスとして窒素ガスを導入する請求項１記載の製造方法。
【請求項３】
加熱により温度７００〜１０００℃に保持する請求項１又は２記載の製造方法。
【請求項４】
温度１０００℃未満で保持する請求項３記載の製造方法。
【請求項５】
ガリウム酸化物を粉末状態でカルシウムシアナミドと反応させる請求項１〜４のいずれかに記載の製造方法。
【請求項６】
ガリウム酸化物を焼結し、カルシウムシアナミドと反応させる請求項１〜４のいずれかに記載の製造方法。
【発明の詳細な説明】
【技術分野】
【０００１】
本発明は、窒化ガリウムの製造方法に関する。
【背景技術】
【０００２】
近年、窒化ガリウム（ＧａＮ）は、青色発光ダイオード、半導体レーザ、高耐圧・高周波電源ＩＣ等を形成する半導体材料として注目されている。
【０００３】
現在半導体材料として使用されている窒化ガリウムは、ハイドライド気相エピタキシャル成長法（Hydride Vapor Phase Epitaxy：ＨＶＰＥ）、有機金属気相成長法（Metal Organic Chemical Vapor Deposition：ＭＯＣＶＤ）などの気相成長により２〜４インチ程度の単結晶ウエハーに製造されている。しかしながら、気相成長のため結晶欠陥が多数存在し、デバイスに組み込んだ際に目的の特性を得ることが難しいことから、結晶欠陥の低減が大きな課題となっている。
【０００４】
結晶欠陥を低減する手法として、窒化ガリウムの結晶を液相成長させる方法がある。しかしながら、この方法では、１５００℃以上の高温のガリウム融液に窒素ガスを１万気圧以上の超高圧で溶解させて窒化ガリウムを成長させるため、高温高圧条件に耐える反応設備が必要となり、工業的な応用には至っていない。
【０００５】
高温高圧条件を緩和する手法として、アルカリ金属をフラックスとして用いる窒化ガリウムの合成法が研究されており、なかでも金属ナトリウムを使用するＮａフラックス法がよく知られている。Ｎａフラックス法では、金属ナトリウムと金属ガリウムを混合し、約５０気圧の窒素中で８００℃程度で加熱する（特許文献１）。また、酸化ガリウムと窒化リチウムを、液体ガリウム浴で約７００℃、４０気圧の窒素加圧下で反応させる方法が提案されている（特許文献２）。しかしながら、これらの方法でも４０〜５０気圧の高圧条件で反応させることが必要とされるため、反応装置の大型化や融液の撹拌が困難となる。
【先行技術文献】
【特許文献】
【０００６】
【特許文献１】特開２００２−２０１１００号公報
【特許文献２】特開２００９−５１７２１号公報
【発明の概要】
【発明が解決しようとする課題】
【０００７】
本発明は、従来のフラックス法に対し、ガリウムの窒化物を常圧で製造できるようにすることを課題とする。
【課題を解決するための手段】
【０００８】
本発明者は、ガリウム酸化物に対して、カルシウムシアナミドの窒化作用を利用すると、常圧で窒化ガリウムを合成できることを見出し、本発明を完成させた。
【０００９】
即ち、本発明は、ガリウム酸化物とカルシウムシアナミドとを加熱することを特徴とする窒化ガリウムの製造方法を提供する。
【発明の効果】
【００１０】
本発明によれば、常圧で窒化ガリウムを製造することができる。したがって、４０〜５０気圧の高圧を必要としていた従来のフラックス法に比して、安全に、簡便な製造設備で窒化ガリウムを製造することが可能となる。
【図面の簡単な説明】
【００１１】
【図１】図１は、窒化ガリウムを製造するフローチャートである。
【図２】図２は、反応装置の模式図である。
【図３】図３は、実施例１における加熱時の温度プロファイルである。
【図４】図４は、実施例１により得られた窒化ガリウムのＸ線回折分析（ＸＲＤ）の測定結果である。
【図５】図５は、実施例１により得られた窒化ガリウムの走査型電子顕微鏡写真（ＳＥＭ）である。
【図６】図６は、実施例２における加熱工程の、示差熱−重量変化の測定結果である。
【図７Ａ】図７Ａは、実施例３における加熱処理の各保持時間における最高保持温度とＸ線回折分析のピーク強度との関係図である。
【図７Ｂ】図７Ｂは、実施例３における加熱処理の各最高保持温度における保持時間とＸ線回折分析のピーク強度との関係図である。
【発明を実施するための形態】
【００１２】
以下、図面を参照し、本発明を詳細に説明する。
図１は、本発明の方法によりガリウム酸化物から窒化ガリウムを製造する場合の基本的な態様のフローチャートであり、図２は、この方法で使用する反応装置１の模式図である。
【００１３】
（１）反応装置
反応装置１は、電気炉２内に石英製の管状炉３を有し、管状炉３の長手方向の中央部が灼熱ゾーン４となっている。管状炉３の内部には、窒化ホウ素製の耐熱性の反応容器５を載せるステンレス製のポート６が設けられている。また、管状炉３には、その内部を排気する真空ポンプ７と、雰囲気ガスを供給するガス供給手段（図示せず）が接続されている。この反応装置１は、格別の耐圧構造は有しておらず、常圧で使用可能となっている。そのため、この反応装置１を工業的に大型化することは容易である。
【００１４】
（２）反応材料
本発明では、出発原料としてＧａ2Ｏ3等のガリウム酸化物を使用し、窒化剤としてカルシウムシアナミド（ＣａＣＮ2）を使用する。
【００１５】
ここで、ガリウム酸化物としては純度９９．９％以上のものを使用することが好ましく、カルシウムシアナミドとしては、純度９８％以上のものを使用することが好ましい。
【００１６】
なお、窒化剤としては、一般に、ジシアンジアミド、窒化カルシウム、窒化マグネシウム、アンモニアガスなどが知られている。しかしながら、ジシアンジアミドはガリウム酸化物が窒素と反応する７００℃程度の温度になる前に分解してしまうので、窒化ガリウムを得る場合の窒素の供給源として有効に機能しない。
【００１７】
窒化カルシウムは９００℃で分解し、分子状のＮ2ガスが生成されるが、このＮ2ガスは、ガリウム酸化物のガリウムと結合する活性をもたない。
【００１８】
窒化マグネシウムは、窒素とマグネシウムの結合が強く、１５００℃で分解するが、このとき放出されるＮ2ガスもガリウム酸化物のガリウムと結合する活性をもたない。
【００１９】
アンモニアガスは、１０００℃程度に加熱することにより分解し、活性な窒素が生成されるので、それをガリウム酸化物と反応させると窒化ガリウムを得ることができる。しかしながら、１０００℃は窒化ガリウムが昇華する温度であるため、窒化ガリウムの収率が低くなる。これに対し、８００℃から９００℃程度で反応させると活性な窒素が不足し、目的とする窒化ガリウム（ＧａＮ）よりも窒素当量の少ない生成物ができてしまう。また、アンモニアガスを工業的に使用する場合には、その除去設備が大掛かりになるという問題も生じる。
【００２０】
これに対し、カルシウムシアナミドは、約７００〜１０００℃で加熱することによりガリウム酸化物を窒化することができ、特に１０００℃未満で加熱すると窒化ガリウムを効率良く製造することができる。また、カルシウムシアナミドは、それ自体の取り扱い性も良好である
【００２１】
（３）前処理
ガリウム酸化物をカルシウムシアナミドと共に加熱する場合のそれらの形態は特に制限はない。ガリウム酸化物は粉末状でもよい。取り扱い性の便宜上、ガリウム酸化物を加圧成型によりペレット状にしてもよく、ポリビニルアルコール等の成型助剤を粉末状のガリウム酸化物に加えて焼結することによりペレット状にしてもよい。ガリウム酸化物を蒸着により薄膜に成形してもよい。この場合、蒸着膜の下地とする基板について、特に制限はなく、シリコン、ガラス、シリコンカーバイド等を使用することができる。
【００２２】
（４）加熱工程
必要に応じて前処理をしたガリウム酸化物とカルシウムシアナミドを上述の反応装置１の反応容器５に入れ、その反応容器５を、管状炉３内の灼熱ゾーン４にセットし、管状炉３に雰囲気ガスとして不活性ガス、好ましくは窒素ガスを導入し、電気炉２で加熱する。
【００２３】
反応系の雰囲気には、必要に応じてアンモニアガスを添加してもよい。例えば、アンモニアガスを５vol％程度で含有させる。アンモニアガスは、１０００℃近傍でカルシウムシアナミドの窒素供給源としての作用を補充することができ、一回の加熱工程で得られる窒化ガリウムを増加させることができる。
【００２４】
ガリウム酸化物から窒化ガリウムを製造する場合の反応温度に関し、反応容器５内の最高温度を好ましくは約７００〜１０００℃、より好ましくは１０００℃未満、特に約８５０〜約９００℃とし、この温度に保持する。以下、この温度を最高保持温度ともいう。
反応温度を１０００℃未満とすることにより、一旦合成された窒化ガリウムが昇華することによる収率の低下を防止することができる。したがって、本発明によれば、収率よく窒化ガリウムを製造することが可能となる。
【００２５】
加熱工程における圧力は、常圧とすることができるが、必要に応じて加圧してもよい。
例えば、窒素ガスを１気圧以上とすることにより窒化ガリウムの収率を高めることができる。
【００２６】
こうして、本発明によれば、窒化ガリウムを、常圧で、１０００℃未満という低い反応温度で、安全に収率よく得ることができる。
【実施例】
【００２７】
以下、本発明を実施例により具体的に説明する。
実施例１（ガリウム酸化物（ペレット）の窒化）
市販の粉末状のカルシウムシアナミド（ＣａＣＮ2）と、ガリウム酸化物として粉末状の酸化ガリウム（Ｇａ2Ｏ3）（純度９９．９９％）を用意し、ガリウム酸化物は、プレス機により直径約１６ｍｍ、厚さ約１ｍｍ、重量約０．６ｇのペレット状に成型した。
【００２８】
また、図２に示した反応装置１の耐熱性の反応容器５として、内径約３０ｍｍ、深さ約３５ｍｍの円筒形状の窒化ホウ素製の坩堝を用意した。
【００２９】
この坩堝に、カルシウムシアナミドを敷き、その上にガリウム酸化物のペレットをおき、その上をカルシウムシアナミドで覆うことにより、カルシウムシアナミドの中にガリウム酸化物を埋め込んだ。そして、その上から平らな棒で軽く押して全体をならした。この場合、カルシウムシアナミドの使用量は約６ｇであった。
【００３０】
ガリウム酸化物及びカルシウムシアナミドを入れた坩堝を、図２示した反応装置１のポート６に載せ、管状炉３内の灼熱ゾーン４にセットした。管状炉３内は予め０．１ＭＰａ程度まで減圧し、次いで管状炉３内に毎分約３０００ｍＬの流量で窒素ガスを導入し、管状炉３内の雰囲気を略窒素１００％とした。管状炉３内の窒素ガス雰囲気を保持したまま、図３に示す温度プロファイルで、最高保持温度が９００℃で、９００℃に１０時間保持されるように加熱した。
【００３１】
その後、３時間かけて管状炉３内を室温まで自然冷却し、ガリウム酸化物とカルシウムシアナミドとの反応生成物を坩堝から取り出した。この反応生成物は粉末状で、表面が、窒化ガリウム特有の薄い黄色になっていた。
【００３２】
反応生成物のＸ線回折分析（X‐ray diffraction：ＸＲＤ）を行った。この場合、対照として、アルドリッチ社製の窒化ガリウム粉末（多結晶）を測定した。結果を図４に示す。図４から、実施例１の生成物は対照とする窒化ガリウム粉末と同様のピークが見られ、窒化ガリウムが生成されていることを確認した。
【００３３】
また、加熱処理前のガリウム酸化物と、本実施例の反応生成物の走査型電子顕微鏡写真を撮った。結果を図５に示す。図５から、ガリウム酸化物粉末の表面が、窒化反応により、細かな凹凸のある形状に変化したことがわかる。
【００３４】
なお、実施例１の操作において、加熱工程における最高保持温度を６００℃にした場合、得られた反応生成物の表面は灰色であり、そのＸ線回折分析をしたところ、ガリウム酸化物の特性ピーク以外には明瞭なピークが観察されなかったことから、ガリウム酸化物とカルシウムシアナミドを反応させて窒化ガリウムを得る方法では、加熱温度を６００℃よりも高くすることが必要であると考えられる。
【００３５】
実施例２（ガリウム酸化物（粉末）の窒化）
ガリウム酸化物とカルシウムシアナミドとの重量比率を１：２とし、粉末状のガリウム酸化物をカルシウムシアナミドと加熱反応させる以外は実施例１と同様にして窒化ガリウムを合成した。
【００３６】
本実施例においては、加熱工程における示差熱−重量変化を測定した。結果を図６に示す。図６において、８００℃付近に見られる重量変化は、カルシウムシアナミドから発生した活性な窒素がガリウム酸化物の酸素に置換したことを示している。なお、４００℃付近の吸熱反応による重量変化のピークは、カルシウムシアナミドに含まれる水酸化カルシウムが分解し、水が水蒸気として失われたことによるものと推察される。
【００３７】
実施例３（ガリウム酸化物（焼結体）の窒化）
実施例１のガリウム酸化物のペレット状に成型する工程において、ガリウム酸化物の粉末に成型助剤としてポリビニルアルコールを混合し、それをプレス成形し、さらに１３００℃で焼結させることにより、直径約１４ｍｍ、厚さ約１ｍｍのペレットを得た。得られたペレットの密度は、ガリウム酸化物の理論密度に対して６０〜７０％であった。
【００３８】
実施例１と同様の窒化ホウ素製の坩堝内で、上述のようにして得たガリウム酸化物のペレット１枚（０．６ｇ）をカルシウムシアナミド６ｇに埋め込み、坩堝に蓋をし、図２に示した反応装置を使用して実施例１と同様に加熱した。
【００３９】
また、加熱温度については、最高保持温度を７００℃から５０℃刻みに１０００℃まで７通りに変化させ、また、最高保持温度の保持時間を１〜５０時間の範囲で変化させた。
【００４０】
こうして得られた反応生成物のＸ線回折分析を実施例１と同様に行い、窒化ガリウム結晶の（００２）に相当する２θ＝３４．６°のピーク強度を、最高保持温度に対してプロットした。結果を、図７Ａ及び図７Ｂに示す。これらの図から、７００℃ではガリウム酸化物の窒化反応が生じること、８００℃以上では、最高保持温度の保持時間が長くなるのに応じてピーク強度が強くなること、最高保持温度を高くすると、最高保持温度の保持時間を短くしてもガリウム酸化物の窒化反応が進行すること、より具体的には、８５０℃で５時間以上の加熱、又は９００℃で１時間の加熱により、８００℃で３０時間以上の加熱と同等の窒化が行われることがわかる。
【符号の説明】
【００４１】
１    反応装置
２    電気炉
３    管状炉
４    灼熱ゾーン
５    反応容器
６    ポート
７    真空ポンプ
【図１】
2015051905.tif 000003
【図２】
2015051905.tif 000004
【図３】
2015051905.tif 000005
【図４】
2015051905.tif 000006
【図５】
2015051905.tif 000007
【図６】
2015051905.tif 000008
【図７Ａ】
2015051905.tif 000009
【図７Ｂ】
2015051905.tif 000010